Brevet FR2610635A1 — publié le 19880812

La présente invention concerne des feuilles, films ou plaques biodégradables à base de polyuréthanne. ainsi que leur obtention par calandrage. On 'a déjà proposé de fabriquer des feuilles biodégradables par extrusion soufflage de mélanges de polyuréthanne et d'amidon (brevet britannique N 1.524.821). Toutefois. de tels mélanges ne peuvent être soumis à la technique du calandrage dans des con- ditions de productivité acceptables. En outre, la biodé- gradabilité et les propriétés mécaniques des feuilles obtenues peuvent être insuffisantes, en fonction de la nature du polyuréthanne utilisé. La présente invention a pour but de proposer des feuilles, films ou plaques (dits ci-après "pro- duits") à base de polyuréthanne qui aient de bonnes qualités mécaniques et de biodégradabilité et qui puissent être obtenus par calandrage. dans les conditions qui sont habituellement mises en oeuvre par exemple pour la fabrication des feuilles -de PVC souples (débit machine comparable, ligne classique -calan- drage. etc.). L invention concerne par conséquent notamment les compositions à mettre en oeuvre pour l'obtention de ces matériaux. Selon l'invention, ces compositions compren- nent, en plus de la résine polyuréthanne qui en est le constituant essentiel, un hydrate de carbone, au moins un deuxième polymère thermoplastique miscible à l' état fondu avec le polyuréthanne et/ou au moins un troisième polymère biodégradable choisi parmi les polyesters ali- phatiques biodégradables, de préférence de même nature que la base polyester du polyuréthanne mis en oeuvre. De preéférence, le deuxième polymère utilisé est du PVC ou un mélange de PVC et d'un plastifiant monomérique ou polymérique du PVC. Le plastifiant est par exemple un phtalate, tel que le dioctylphtalate. Ce deuxième polymère éventuellement plastifié, lorsqu'il n'est pas lui-même biodégradable, est de pré- férence mis en oeuvre en quantité aussi faible que possible. si la biodégradabilité est la principale qualité recherchée. Cette proportion sera fonction du taux d'hydrate de carbone introduit, par rapport auquel elle pourra représenter par exemple 25 i 100 Z en poids. Le polyuréthanne mis en oeuvre est choisi parmi les polyuréthannes thermoplastiques aliphatiques à base polyester. La base polyester sera choisie de préfé- rence parmi les bases des composés ayant la meilleure biodégradabilité, par exemple la poly-E-caprolactone, la poly-f -caprolactone. Par exemple, on utilisera un poly- uréthanne à base polycaprolactone. De façon avantageuse, une composition selon l'invention associera une polycaprolactone (troisième polymère) à un polyuréthanne à base polycaprolactone. Ainsi. le troisième polymère, lorsqu'il est présent dans la 'composition de l'invention, le sera dans une proportion de O à 20 Z en poids par rapport au mélange global. On pourra également utiliser le poly-f-hydro- xybutyrate et le polyhydroxyvalérate. L'hydrate de carbone est un composé tel que fécule. amidon, amidon modifié. cellulose. dérivés de la cellulose, dextrine, lactose. manitol. lignine et il est utilisé en proportion de 10 à 45Z en poids par rapport au mélange global. Les Demandeurs ont constaté que la présence du troisième polymère peut faciliter la mise en oeuvre, augmenter la biodégradabilité et les propriétés mécani- ques des produits obtenus. Les compositions selon l'invention comprennent en outre les additifs classiques utilisés dans l'indus- trie du calandrage: lubrifiants. pigments, colorants, stabilisants, antioxydants, antibloquants. etc., bien connus de l'homme de l'art. Les compositions selon l'invention sont mises en oeuvre par la technique classique du calandrage, telle qu'elle est utilisée pour la fabrication des feuilles de PVC. Il est à noter que l'appareillage uti- lisé pour le PVC peut être mis en oeuvre sans modifica- tion et avec des débits de production équivalents. D'autres techniques de fabrication connues peuvent être également utilisées éventuellement à la place du calandrage pour la fabrication de feuilles. films ou plaques équivalentes, par exemple l'extrusion calandrage par filière plate, l'injection, etc. Les produits selon l'invention ont des pro- priétés qui sont naturellement fonction de la composi- tion de la formulation. La biodégradabilité totale en poids peut at- teindre 96 Z. La vitesse de biodégradation déterminée selon la norme AFNOR NFX 41-514 (enfouissement dans un sol normalisé à 30C, 95 Z d'humidité relat: or une feuille de 0.15 mm d'épaisseur) conduit & perte totale des caractéristiques mécaniques de la feuille en un temps qui peut atteindre moins d'un mois. Les produits obtenus sont élastiques, souda- bles, y compris par haute fréquence. Ils présentent un toucher agréable et doux. du à l'association polyuré- thanne-hydrate de carbone. Ils ont des caractéristiques mécaniques con- venables pour leur utilisation. dans le domaine de l'em- ballage par exemple. Ils sont stables au stockage dans les condi- tions normales. Ces produits selon l'invention peuvent être utilisés: - comme enveloppes mortuaires en conformité avec la législation française (housse, linceul et capi- tonnage des cercueils); - comme films agricoles; - comme films d'emballage souples; - comme matériaux de remplissage ou de rem- bourrage. Exemple 1 On mélange à température ambiante, dans un mélangeur à pales: - d'une part 40 parties de polyuréthanne à base polycaprolactone et 13,5 parties de polycapro- lactone; - d'autre part, 13,5 parties de PVC, 5.5 par- ties de dioctylphtalate, 27 parties de fécule de pomme de terre et 0,5 partie d'un stabilisant organométalli- que. L'homogénéisation des deux mélanges est en- suite réalisée dans un mélangeur interne à 160'C pen- dant quelques minutes. La mise en oeuvre est effectuée par calandrage sur une calandre à 4 cylindres, les températures des cy- lindres étant comprises entre 160 et 120'C. On fabrique ainsi un film de 0,12 mm d'épais- seur et 2 mètres de largeur avec une vitesse linéaire de mètres par minute. 1) Les caractéristiques mécaniaues M film sont qs suivantes: a) caractéristiques mécaniques, en traction à 23C. suivant norme NFT 54-102: module i 100 Z d'allongement: 9 MPa, force à la rupture: 15 MPa, allongement à la rupture: 250 Z; b) résistance i la déchirure à 23'C, suivant normes NFT 46-007 et ISO 34: éprouvette en croissant. déchirure amorcée: à une vitesse d'étirement de 50 mm/mn: - dans le sens trame: 6 MPa, - dans le sens chaine: 7 MPa à une vitesse d'étirement de 500 mm/mn: - dans le sens trame: 7,5 MPa, - dans le sens chaine: 9 Mpa; éprouvette en croissant, déchirure non amor- cée: à une vitesse d'étirement de 50 mm/mn: - dans le sens trame: 22 Mpa. - dans le sens chaine: 25 Mpa; à une vitesse d'ét4rement de 500 mm/mn: - dans le sens trame: 12 MPa. - dans le sens chaine: 12 MPa; éprouvette angulaire, déchirure amorcée: dans le sens trame: 6 MPa, - dans le sens chaine: 6 MPa. 2) Biodearadabilité Suivant la norme NFX 41-514, on observe une diminution des propriétés mécaniques du film, plus exac- tement: - au bout d'une semaine, le film est envahi totalement par des moisissures (changement de colora- tion). Par un examen plus approfondi au microscope à balayage électronique, on remarque la formation très nette de réseaux tridimensionnels qui correspondent à l'envahissement par les moisissures; - au bout de 15 jours d'enfouissement, un examen en microscope à balayage électronique montre la formation de microfissurations, caractéristiques de la dégradation du polyuréthanne; - au bout de 10 semaines, l'échantillon laisse apparaitre des fissurations visibles à l'oeil nu. L'échantillon est alors fragmenté et a perdu toutes ses propriétés mécaniques. Exemple 2 Dans le but de réaliser une feuille présentant une biodégradabilité accrue, on opère comme dans l'exem- ple 1, sauf que l'on utilise les proportions suivantes: - polyuréthanne: 40 parties, - polycaprolactone: 18 parties, - PVC: 4,5 parties, - 00P: 4 parties, - fécule: 33 parties, - stabilisant: 0,5 partie. Sur la feuille obtenue, on effectue un essai de biodégradabilité suivant la norme NFX 41-514: - au bout de 3 jours, on observe un changement de coloration caractérisant le début d'envahissement par les moisissures; - au bout d'une semaine, la feuille est tota- lement envahie par les moisissures et présente une colo- ration très sombre; - au bout de deux semaines, l'échantillon laisse apparaitre des fragmentations mécaniques visibles à l'oeil nu avec un accroissement de la microfaune envi- ronnante; - au bout de quatre semaines, on observe une disparition partielle de la matière de l'échantillon et, par conséquent, la perte totale des, propriétés mécani- ques. Exemple 3 On opère comme dans l'exemple 1. en utilisant les proportions suivantes: polyuréthanne: 40 parties, - polycaprolactone: 25 parties, - PVC: 5 parties, - OOP: 4 parties, - fécule: 25 parties, - autres additifs: 1 partie. Sur la feuille obtenue, on détermine la biodé- gradabilité, d'une part dans les conditions ordinaires, d'autre part en étirant le film dans sa limite de réponse élastique. On observe une fragmentation à l'échelle microscopique analysée au microscope à balayage électronique, qui passe de 10 semaines à 5 semaines lorsque le film est sous tension. i Cet essai montre que, même avec une composi- tion avec une forte teneur en matériau polymérique. la vitesse de dégradation reste élevée. I1 va de soi que la présente invention n'a été - décrite qu'à titre illustratif et nullement limitatif et que toute modification, notamment au niveau des équiva- lences techniques, pourra y être apportée sans sortir de son cadre. REVENDICATIONS 1. Compositions i base de polyuréthanne per- mettant l'obtention par calandrage de matériaux biodé- gradables, caractérisées en ce que ces compositions com- prennent en plus de la résine polyuréthanne qui en est le constituant essentiel, un hydrate de carbone, au moins un deuxième polymère thermoplastique miscible à l'état fondu avec le polyuréthanne et/ou au moins un troisième polymère biodégradable choisi parmi les polyesters aliphatiques biodégradables, de préférence de même nature que la base polyester du polyuréthanne mis en oeuvre. 2. Compositions selon la revendication 1, caractérisées en ce que le deuxième polymère utilisé est du PVC ou un mélange de PVC et d'un plastifiant monomé- rique ou polymérique du PVC. 3. Compositions selon la revendication 2. caractérisées en ce que le plastifiant est un phtalate comme le dioctylphtalate. 4. Compositions selon la revendication 2. caractérisées en ce que ledit deuxième polymère repré- sente de 25 i 100 Z en poids par rapport au taux d'hydrate de carbone introduit. 5. Compositions selon l'une quelconque des revendications 1 à 4, caractérisées en ce que l'hydrate de carbone est un composé tel que fécule, amidon, amidon modifié, cellulose, dérivés de la cellulose, dextrine, lactose, manitol. lignine et qu'il est utilisé en proportion de 10 à 45 Z en poids par rapport au mélange global. 6. Compositions selon l'une quelconque des revendications 1 à 5, caractérisées en ce que le poly- uréthanne mis en oeuvre est choisi parmi les polyuré- thannes thermoplastiques aliphatiques à base polyes- ter. elle-même choisie de préférence parmi les bases des composés ayant la meilleure biodégradabilité. par exemple la poly-E-caprolactone, la poly-f-caprolactone. 7. Compositions selon l'une quelconque des revendications 1 à 6. caractérisées en ce qu'elles as- socient une polycaprolactone (troisième polymère) à un polyuréthanne à base polycaprolactone. 8. Compositions selon l'une quelconque des revendications 1 à 7. caractérisées en ce que ledit troisième polymère, lorsqu'il est présent, l'est dans une proportion de 0 à 20 Z en poids par rapport au mélange global. 9. Compositions selon l'une quelconque des revendications 1 à 6. caractérisées en ce qu'elles asso- cient au polyuréthanne un poly-P-hydroxybutyrate ou un polyhydroxyvalérate. 10. Application des compositions selon l'une quelconque des revendications 1 à 9 à l'obtention de feuilles, films ou plaques biodégradables. 11. Application des compositions selon l'une quelconque des revendications 1 à 9 à l'obtention de feuilles, films ou plaques biodégradables par calan- drage. 12. Feuilles, films ou plaques biodégradables obtenus à partir des compositions selon l'une auelconque des revendications 1 à 9. 13. Application des feuilles, films. laques biodégradables selon la revendication 12 comme envelop- pes mortuaires, films agricoles, films d'emballage sou- ples, matériaux de remplissage ou de rembourrage.